(57)【要約】【課題】外観から内容物が観察でき、ガスバリア性に優れる種子用包材および種子用袋を提供する。【解決手段】本発明の種子用包材は、プラスチック基材フィルムと無機酸化物蒸着積層フィルムとヒートシール層とを積層した種子用包材であり、前記種子用包材は、前記プラスチック基材フィルムと前記無機酸化物蒸着積層フィルムとの間、および／または前記無機酸化物蒸着積層フィルムと前記ヒートシール層の間に印刷層を有し、前記印刷層は、外周よりも淡色で印刷された窓あき部を有する。該種子用包材からなる本発明の種子用袋は、極めて鮮明かつ保存性に優れ、内容物の情報提示性に優れ、かつ水蒸気バリア性を有するため、種子の保存性にも優れ、積層材であって内容物を保護しうる柔軟性、耐衝撃性、耐摩擦性、印刷適性、開口性、充填包装適性に優れる。【選択図】なし【特許請求の範囲】
【請求項１】
プラスチック基材フィルムと無機酸化物蒸着積層フィルムとヒートシール層とを積層した種子用包材であって、
前記種子用包材は、前記プラスチック基材フィルムと前記無機酸化物蒸着積層フィルムとの間、および／または前記無機酸化物蒸着積層フィルムと前記ヒートシール層の間に印刷層を有し、前記印刷層は、外周よりも淡色で印刷された窓あき部を有し、かつ前記窓あき部は、白の反射濃度が０．１〜０．３であり、
前記無機酸化物蒸着積層フィルムは、基材フィルム層の一方の面に無機酸化物蒸着膜を設けた積層フィルムであることを特徴とする、種子用包材。
【請求項２】
前記印刷層は、前記プラスチック基材フィルムおよび／もしくは前記無機酸化物蒸着膜、またはこれらの表面処理層上に形成されたものである、請求項１記載の種子用包材。
【請求項３】
無機酸化物蒸着積層フィルムと中間基材とヒートシール層とを積層した種子用包材であって、
前記種子用包材は、前記無機酸化物蒸着積層フィルムと中間基材との間に印刷層を有し、前記印刷層は、外周よりも淡色で印刷された窓あき部を有し、かつ前記窓あき部は、白の反射濃度が０．１〜０．３であり、
前記無機酸化物蒸着積層フィルムは、基材フィルム層の一方の面に無機酸化物蒸着膜を設けた積層フィルムであることを特徴とする、種子用包材。
【請求項４】
前記印刷層は、前記中間基材および／もしくは前記無機酸化物蒸着膜、またはこれらの表面処理層上に形成されたものである、請求項３記載の種子用包材。
【請求項５】
前記表面処理が、プラズマ処理、コロナ放電処理、オゾン処理、低温プラズマ処理またはグロー放電処理のいずれかである、請求項２または４のいずれかに記載の種子用包材。
【請求項６】
前記表面処理が、プライマー、アンカーコートおよび／またはアンダーコートの塗布によるものである、請求項２または４記載の種子用包材。
【請求項７】
前記印刷層はグラビア印刷によって形成され、前記印刷層の最上層を構成するインクは白色インクであることを特徴とする、請求項１〜６のいずれかに記載の種子用包材。
【請求項８】
前記プラスチック基材フィルムおよび／または中間基材は、延伸ナイロンフィルム、２軸延伸ポリエチレンテレフタレートフィルムまたは２軸延伸ポリプロピレンフィルムであり、厚さ６〜１００μｍである、請求項１〜７のいずれかに記載の、種子用包材。
【請求項９】
請求項１〜８のいずれかに記載の種子用包材を袋状に成型してなる種子用袋。
【発明の詳細な説明】
【技術分野】
【０００１】
本発明は、外部から内容物を観察することができる種子用包材および該種子用包材を成型してなる種子用袋に関する。
【背景技術】
【０００２】
ベランダにプランターを置き、または貸し農園などを利用して家庭菜園を楽しむ人々が増え、小袋に収納された各種の野菜や花卉の種子が市販されている。このような種子用の包材としては、紙やその表面に樹脂コーティングした袋状物が多用され、その表面に種子や花卉の絵や写真を印刷することが一般的である。
【０００３】
また、種子の保存方法として、植物の種子を脱酸素剤と共に非通気性の容器に密封し、３０℃以下の温度で保存する方法があり、酸素透過度５０ｍｌ／ｍ2・ａｔｍ・ｄ以下のものを包材とした袋に種子を収納する方法が開示されている（特許文献１）。該公報では、上記酸素透過度の包材として、塩化ビニリデンや塩化ビニリデンを積層したフィルムが開示されている。
【０００４】
また、種子用包材には、種子の種類や植付け時期、管理方法、収穫時期などの情報を開示する必要があり、通常は、紙基材からなる包材や紙基材に樹脂を被覆した包材、更には酸素の通気を抑制するため紙基材にアルミ箔などを被覆した包材が多用されている。
【特許文献１】特開昭５８−２２０６１１号公報
【発明の開示】
【発明が解決しようとする課題】
【０００５】
種子用袋の表面には、多くの情報を開示する必要があり、紙基材からなる包材や紙基材に樹脂を被覆した包材などは、紙基材上に印刷することで簡便に情報を開示することができる。しかしながら、紙基材を使用するため、包材の外側から内容物を観察することができない。また、家庭菜園で使用する種子用袋は小袋であるため、一般には収穫時期の野菜や花卉が印刷され、種子自体が印刷されることは少なく、たとえ写真があっても縮小されて掲載される場合がある。このため、袋を開封せずに直接種子が観察できれば便利であり、直接内容物を確認できれば家庭菜園の楽しみも増し、消費者の購買意欲も向上する。
【０００６】
加えて、種子用袋には、生産地、発芽率、有効期限やロット番号など、各ロット毎の情報を開示する必要がある。したがって、種子の名前、土壌の種類、播種時期、播種量などの一般的情報の印刷とは別個に、ロット毎にこのような情報を簡便に袋に記載できれば便利である。
【０００７】
また、種子の保存の際に過度の水蒸気が存在すると、袋内で種子が蒸れ、発酵や腐敗が進行し、種子の品質を維持することが困難となる。このため、種子用袋を製造する際に使用するフィルム状の種子用包材の特性として、水蒸気バリア性も重要な要素である。また、種子用袋として使用するには内容物を物理的に保護しうる強度が必要である。しかしながら、アルミ箔などの金属箔を使用する場合には水蒸気バリア性に優れるがピンホールが発生しやすく、結果としてガスバリア性を著しく損なう場合がある。更に、使用後にゴミとして焼却処理する場合には焼却適性に劣り、使用後の廃棄処理が容易でないという問題点もある。また、上記特許文献１記載の塩化ビニリデンなどは、その構造中に塩素原子を含有することから、使用後、ゴミとして焼却処理する場合、有害な塩素ガスが発生し、環境衛生上好ましくない。したがって、ガスバリア性および使用後の安全性に優れ、内容物を物理的に保護しうる、適度な柔軟性、耐衝撃性、耐摩擦性、印刷適性、開口性、充填包装適性などを有する種子用包材、このような種子用包材によって製造される種子用袋が望まれる。
【０００８】
上記に鑑み、本発明は、印刷適性に優れ、水蒸気バリア性を有し、かつ外部から内容物を見ることができる種子用包材を提供することを目的とする。
【０００９】
また、本発明は、使用後の廃棄処理が容易な種子用包材および種子用袋を提供することを目的とする。
【００１０】
更に、本発明は、内容物を保護しうる柔軟性、耐衝撃性、耐摩擦性、印刷適性、開口性、充填包装適性を有する種子用包材および種子用袋を提供することを目的とする。
【課題を解決するための手段】
【００１１】
本発明者は、種子用包材について詳細に検討した結果、種子用包材をガスバリア性に優れる積層材で構成し、かつ印刷層を積層材を構成する各層の間に設けることで印刷層を外部と接触させずに保護できること、印刷層が白の反射濃度が０．１〜０．３の窓あき部を形成して印刷したものであれば、種子用袋の外部から内容物を確認でき、かつ該窓あき部が上記透過度であれば、該窓あき部の上にロット情報などの前記印刷層とは異なる印刷した場合でも該印刷を容易に読み取ることができることを見出し、本発明を完成させた。
【００１２】
すなわち、本発明の第一は、プラスチック基材フィルムと無機酸化物蒸着積層フィルムとヒートシール層とを積層した種子用包材であって、
前記種子用包材は、前記プラスチック基材フィルムと前記無機酸化物蒸着積層フィルムとの間、および／または前記無機酸化物蒸着積層フィルムと前記ヒートシール層の間に印刷層を有し、前記印刷層は、外周よりも淡色で印刷された窓あき部を有し、かつ
前記無機酸化物蒸着積層フィルムは、基材フィルム層の一方の面に無機酸化物蒸着膜を設けた積層フィルムであることを特徴とする、種子用包材である。
【００１３】
また、本発明の第二は、無機酸化物蒸着積層フィルムと中間基材とヒートシール層とを積層した種子用包材であって、
前記種子用包材は、前記無機酸化物蒸着積層フィルムと中間基材との間に印刷層を有し、前記印刷層は、外周よりも淡色で印刷された窓あき部を有し、かつ
前記無機酸化物蒸着積層フィルムは、基材フィルム層の一方の面に無機酸化物蒸着膜を設けた積層フィルムであることを特徴とする、種子用包材である。
【００１４】
また、本発明の第三は、上記種子用包材を成型してなる種子用袋である。
【発明の効果】
【００１５】
本発明の種子用包材には、外周よりも淡色で印刷された白の反射濃度が０．１〜０．３の窓あき部を有するため、該窓あき部によって内容物を直接目視することができる。しかも該窓あき部は白の反射濃度が０．１〜０．３であるため、種子用袋の外部からロット番号などを印刷した場合でも、印刷内容を容易に読み取ることができ、種子用包材に設けられた１つの窓によって内容物の確認とロット情報の取得とを同時に行うことができる。
【００１６】
また、本発明の種子用包材は、無機酸化物蒸着積層フィルムに更にプラスチック基材フィルムまたは中間基材が積層されるため、ガスバリア性に優れると共に機械的強度、化学的強度などにも優れる。
【００１７】
また、本発明の種子用包材は、印刷層が、種子用包材を構成する層と層とのいずれかの間の層に設けられるため、印刷層が直接外部と接触することが無く、鮮明な印刷面の保護性に優れる。
【発明を実施するための最良の形態】
【００１８】
以下、本発明の種子用包材および種子用袋を詳細に説明する。
【００１９】
（１）種子用包材
本発明で使用する種子用包材は、少なくとも無機酸化物蒸着積層フィルムとヒートシール層とが積層され、かつ無機酸化物蒸着積層フィルムの基材フィルム層側にプラスチック基材フィルムが積層されたもの、または無機酸化物蒸着積層フィルムとヒートシール層との間に中間基材が積層されたものである。プラスチック基材フィルムを最外層に有することで、種子用包材としての機械的、物理的、化学的強度を確保することができ、このようなプラスチック基材フィルムを有しない場合であっても、無機酸化物蒸着積層フィルムとヒートシール層との間に中間基材を積層することで、上記強度を確保することができる。
【００２０】
本発明において、種子用包材がプラスチック基材フィルム、無機酸化物蒸着積層フィルムおよびヒートシール層とを含む場合には、プラスチック基材フィルム／無機酸化物蒸着積層フィルム／ヒートシール層が積層され、この際、プラスチック基材フィルムは無機酸化物蒸着積層フィルムを構成する基材フィルム層と対向して積層されることが好ましい。また、無機酸化物蒸着積層フィルム、中間基材およびヒートシール層とを含む場合には、無機酸化物蒸着積層フィルム／中間基材／ヒートシール層の順に積層される、この際、中間基材は、無機酸化物蒸着積層フィルムの無機酸化物蒸着膜と対向して積層される。
【００２１】
本発明では、上記構成層以外に、他の層を含んでいてもよい。このような他の層としては、表面処理層があり、例えば各層をドライラミネート積層法で積層するためのラミネート用接着剤層や、ヒートシール層を溶融押出し法で積層する場合の、プライマー層やアンカーコート層、その他、アンダーコート剤層などがある。
【００２２】
本発明で使用する種子用包材は、前記プラスチック基材フィルムおよび／もしくは前記無機酸化物蒸着膜、またはこれらの表面処理層上に印刷層を有し、種子用包材が中間基材を有する場合には、前記中間基材および／もしくは前記無機酸化物蒸着膜、またはこれらの表面処理層上に印刷層を有する。鮮明な印刷を行うに好適な表面処理としては、プラズマ処理、コロナ放電処理、オゾン処理、低温プラズマ処理、グロー放電処理などがあり、プライマー、アンカーコート、ラミネート用接着剤の塗布によって形成された層に印刷層を形成することもできる。
【００２３】
したがって、プラスチック基材フィルムを含む本発明の種子用包材としては、例えば、（ａ）＜プラスチック基材フィルム／コロナ処理層／印刷層＞／ラミネート用接着剤層／＜コロナ処理層／基材フィルム層／コロナ処理層／無機酸化物蒸着層＞／ラミネート用接着剤層／＜コロナ処理層／ヒートシール層＞、（ｂ）＜プラスチック基材フィルム／コロナ処理層＞／ラミネート用接着剤層／＜コロナ処理層／基材フィルム層／コロナ処理層／無機酸化物蒸着層／プラズマ処理層／印刷層＞／ラミネート用接着剤層／＜コロナ処理層／ヒートシール層＞、（ｃ）＜プラスチック基材フィルム／コロナ処理層＞／ラミネート用接着剤層／＜コロナ処理層／基材フィルム層／コロナ処理層／無機酸化物蒸着層／プラズマ処理層／印刷層＞／ラミネート用接着剤層／＜コロナ処理層／ヒートシール層＞、（ｄ）＜プラスチック基材フィルム／コロナ処理層＞／ラミネート用接着剤層／＜コロナ処理層／基材フィルム層／コロナ処理層／無機酸化物蒸着層／プライマー層／印刷層＞／ラミネート用接着剤層／＜ヒートシール層＞、（ｅ）＜プラスチック基材フィルム／コロナ処理層＞／ラミネート用接着剤層／＜コロナ処理層／基材フィルム層／コロナ処理層／無機酸化物蒸着層／プライマー層／印刷層＞／ラミネート用接着剤層／＜コロナ処理層／ヒートシール層＞などが例示できる。
【００２４】
また、中間基材を含む本発明の種子用包材としては、例えば、（ｆ）＜基材フィルム層／コロナ処理層／無機酸化物蒸着層／印刷層＞／ラミネート用接着剤層／＜コロナ処理層／中間基材＞／ラミネート用接着剤層／＜コロナ処理層／ヒートシール層＞、（ｇ）＜基材フィルム層／コロナ処理層／無機酸化物蒸着層／プライマー層／印刷層＞／ラミネート用接着剤層／＜コロナ処理層／中間基材＞／ラミネート用接着剤層／＜コロナ処理層／ヒートシール層＞、（ｈ）＜基材フィルム層／コロナ処理層／無機酸化物蒸着層＞／ラミネート用接着剤層／＜印刷層／コロナ処理層／中間基材＞／ラミネート用接着剤層／＜コロナ処理層／ヒートシール層＞などが例示できる。なお、上記ラミネート用接着剤層を形成する前に、予めプライマー層を形成してもよく、ラミネート用接着剤層に代えてアンカーコート剤層を設け、ヒートシール層を溶融押出し法で形成してもよい。
【００２５】
図１（ａ）にプラスチック基材フィルムと無機酸化物蒸着積層フィルムとヒートシール層とを積層した種子用包材であって、前記プラスチック基材フィルムと前記無機酸化物蒸着積層フィルムの基材フィルム層との間に印刷層を有する種子用包材の横断面図を示し、図１（ｂ）に無機酸化物蒸着積層フィルムと中間基材とヒートシール層とを積層し、前記無機酸化物蒸着積層フィルムと中間基材との間に印刷層を有する種子用包材の横断面図を示す。
【００２６】
図１（ａ）は、コロナ処理層（８０）を設けた後に印刷層（５０）を設けたプラスチック基材フィルム（１０）と、基材フィルム層（２１）にコロナ処理層（８０）および無機酸化物蒸着層（２３）を順次積層してなる無機酸化物蒸着積層フィルム（２０）と、コロナ処理層（８０）を有するヒートシール層（３０）とをラミネート接着剤層（７０）を介して接着してなる種子用包材の横断面図である。
【００２７】
また、図１（ｂ）は、無機酸化物蒸着膜（２３）にコロナ処理層（８０）、アルミ蒸着層（２３）、プライマー層（６０）および印刷層（５０）を有する無機酸化物蒸着積層フィルム（２０）と、両面にコロナ処理層（８０）を有する中間基材（４０）と、コロナ処理層（８０）を有するヒートシール層（３０）とを、ラミネート接着剤層（７０）を介して接着してなる種子用包材の横断面図である。
【００２８】
本発明において、上記印刷層（５０）は、外周よりも淡色で印刷された窓あき部（１２０）が形成されるように印刷されている。図２に上記種子用包材（１００）を用いて調製した種子用袋を示すが、種子用袋の表面または裏面のいずれかに該窓あき部（１２０）が設けられ、この窓あき部（１２０）を介して内容物を観察することができる。
【００２９】
（２）プラスチック基材フィルム
本発明で使用しうるプラスチック基材としては、本発明の種子用包材の用途に足る機械的、物理的、化学的強度に優れ、特に耐熱性、防湿性、耐ピンホール性、耐突き刺し性などに優れ、窓あき部の白の反射濃度が０．１〜０．３の範囲を確保でき、かつその表面に印刷することができる樹脂を広く使用することができる。例えば、ポリエステル系樹脂、ポリアミド系樹脂、ポリアラミド系樹脂、ポリプロピレン系樹脂、ポリカーボネート系樹脂、ポリアセタール系樹脂、フッ素系樹脂などの一種以上を好適に使用することができる。本発明においては、特にポリプロピレン系樹脂を好適に使用することができる。種子用袋は、市販の際に自立できることが好ましく、ポリプロピレン系樹脂であれば機械的、化学的強度に優れ、かつこのような腰を付与することができる。しかも、表面が光沢を有するため、種子用袋の外観を向上させることができる。更に、印刷による印字等を容易に行うこともできる。
【００３０】
本発明において、プラスチック基材フィルムは、上記樹脂の未延伸フィルムや一軸方向または二軸方向に延伸したフィルムなどのいずれのものでも使用することができる。本発明では、特に延伸ナイロンフィルム、２軸延伸ポリエチレンテレフタレートフィルムまたは２軸延伸ポリプロピレンフィルムを使用することが好ましい。
【００３１】
本発明において、プラスチック基材フィルムの厚さは、強度、耐突き刺し性、剛性などが確保できれば特に限定はないが、好ましくは６〜１００μｍ、より好ましくは９〜５０μｍである。
【００３２】
（３）印刷層
本発明では、プラスチック基材フィルムもしくは無機酸化物蒸着膜、またはこれらの表面処理層に印刷層が設けられる。印刷方法に限定はないが、グラビア印刷によることが好ましい。グラビア印刷は、原版のインクの付く部分が凹状に彫り込まれているタイプの印刷方式であり、近年は、この凹部が、ダイヤモンドヤレーザーをつけたエッチング機でデジタルに形成されている。インクはこの凹部からでてくるので、その深さと大きさ、印刷層への凹部の圧力などによって色の濃度を調整することがきる。グラビア印刷機は、色ごとに１つの印刷ユニットを有し、写真など階調を持つ画像の再現性に優れる。このようなグラビア印刷機によってプラスチックフィルムへ印刷するには、印刷層の剥がれ落ちを防止するため文字を見る面の反対側に裏面印刷が行われることが一般的であり、濃色インクから淡色インクの順、例えば墨、藍、紅、黄の順に刷り始め、最後に全面に白色インクなどの淡色インクによる印刷がなされる。白色インクなどの淡色インクによる全面印刷を最後に行うことで内容物が透けて見えるのを防止し、かつ白色インクなどの淡色インクとプラスチックフィルムとの間に設けたカラー印刷層を鮮明にできるからである。本発明では、印刷層は、上記裏面印刷と同様に、印刷層の最上層を淡色インクのなかでも、特に白色インク印刷とすることが好ましい。淡色インクであれば、窓あき部に外部からロット番号などの個別の印刷を行った場合にも、その印刷内容の判読を容易に行うことができる。また、紫外線を含む全光線をカットする効果に優れ、種子の保存性にも優れる。この際、他の色インクの順は問わないが、好ましくは黒、藍、紅、黄の順に印刷し、黄の後に特定の割合で配合した特色インクによる印刷を重ねてもよい。なお、本発明において、淡色インクとは明度の高いものを意味し、白色インクを主成分として他の色インクを配合したものを意味する。
【００３３】
図３に、プラスチック基材フィルム（１０）のコロナ処理層（８０）に、上記印刷順で、印刷層に外周よりも淡色で印刷された窓あき部を形成する方法を説明する。まず、図３に、窓あき部（５８）以外の外周部（５７）に黒（５１）、藍（５２）、紅（５３）、黄（５４）および特定インク（５５）にて印刷し、窓あき部（５８）には黒、藍、紅、黄および特色インクによる印刷がなされていない窓あき部（５８）を形成する。ついで、この窓あき部（５８）と外周部（５７）との双方に白色インク（５６）による印刷を行う。これによって、窓あき部（５８）にも白色インク（５６）による印刷層が形成される。なお、図３では、各色インクを層状に図示したが、各層内ではインクはドット状に存在し、各色のドットの集合によって特定の文字や絵などが表現される。
【００３４】
本発明では、前記窓あき部（５８）の白の反射濃度が０．１〜０．３、より好ましくは０．１５〜０．２５である。０．１を下回ると、該種子用包材を用いて製造した種子用袋において、窓あき部の上面に外部から印刷をおこなっても、印刷面を判読しづらい場合がある。一方、０．３を超えると、種子用袋に収納した内容物が観察しづらい場合がある。なお、本発明における上記透過度は、後記する実施例で記載する方法で測定するものとする。
【００３５】
本発明において、上記透過度に調整するには、グラビア印刷機の白色インクによる前記凹部のサイズを、調整したり、印刷層の単位面積当たりの凹部の数を調整したり、または窓あき部（５８）を白色インクの複数の細線で構成するなど、本発明の趣旨を損なわない範囲で模様を形成してもよい。
【００３６】
本発明において、窓あき部のサイズには限定がなく、本発明の種子用包材を用いて製造する種子用袋のサイズや収納する種子の種類、窓あき部の上面に印刷する内容量などによって適宜選択することができる。
【００３７】
印刷層としては、通常のインキビヒクルの１種ないし２種以上を主成分とし、これに、必要ならば、可塑剤、安定剤、酸化防止剤、光安定剤、紫外線吸収剤、硬化剤、架橋剤、滑剤、帯電防止剤、充填剤、その他等の添加剤の１種ないし２種以上を任意に添加し、更に、染料・顔料等の着色剤を添加し、溶媒、希釈剤等で充分に混練してインキ組成物を調整して得たインキ組成物を使用することができる。このようなインキビヒクルとしては、公知のもの、例えば、あまに油、きり油、大豆油、炭化水素油、ロジン、ロジンエステル、ロジン変性樹脂、シェラック、アルキッド樹脂、フェノール系樹脂、マレイン酸樹脂、天然樹脂、炭化水素樹脂、ポリ塩化ビニル系樹脂、ポリ酢酸系樹脂、ポリスチレン系樹脂、ポリビニルブチラール樹脂、アクリルまたはメタクリル系樹脂、ポリアミド系樹脂、ポリエステル系樹脂、ポリウレタン系樹脂、エポキシ系樹脂、尿素樹脂、メラミン樹脂、アミノアルキッド系樹脂、ニトロセルロース、エチルセルロース、塩化ゴム、環化ゴム、その他などの１種または２種以上を併用することができる。
【００３８】
上記は、グラビア印刷で説明したが、凸版印刷、スクリーン印刷、転写印刷、フレキソ印刷、その他等の印刷方式であってもよい。
【００３９】
（４）基材フィルム層
無機酸化物蒸着積層フィルムを構成する基材フィルム層としては、無機酸化物蒸着膜を設けるに足る機械的、物理的、化学的強度を有し、特に無機酸化物蒸着膜を形成する条件に耐え、無機酸化物蒸着膜の特性を損なうことなく良好に保持し得る樹脂フィルムを使用することが好ましい。
【００４０】
このような基材フィルム層としては、ポリエチレン系樹脂、ポリプロピレン系樹脂、環状ポリオレフィン系樹脂、フッ素系樹脂、ポリスチレン系樹脂、アクリロニトリル−スチレン共重合体（ＡＳ樹脂）、アクリロニトリル−ブタジエン−スチレン共重合体（ＡＢＳ樹脂）、ポリ塩化ビニル系樹脂、フッ素系樹脂、ポリ（メタ）アクリル系樹脂、ポリカーボネート系樹脂、ポリエチレンテレフタレート、ポリエチレンナフタレート等のポリエステル系樹脂、各種のナイロン等のポリアミド系樹脂、ポリイミド系樹脂、ポリアミドイミド系樹脂、ポリアリールフタレート系樹脂、シリコーン系樹脂、ポリスルホン系樹脂、ポリフェニレンスルフィド系樹脂、ポリエーテルスルホン系樹脂、ポリウレタン系樹脂、アセタール系樹脂、セルロース系樹脂、その他等の各種の樹脂からなるフィルムを使用することができる。特に、ポリプロピレン系樹脂、ポリエステル系樹脂、または、ポリアミド系樹脂のフィルムが好ましい。
【００４１】
上記樹脂は、上記樹脂の１種または２種以上を使用し、押し出し法、キャスト成形法、Ｔダイ法、切削法、インフレーション法、その他等の製膜化法を用いて単層で製膜化したもの、または２種以上の樹脂を使用して共押し出しなどで多層製膜したもの、または２種以上の樹脂を混合使用して製膜し、テンター方式やチューブラー方式等で１軸ないし２軸方向に延伸してなる各種の樹脂フィルムを使用することができる。
【００４２】
本発明において、基材フィルムの膜厚としては、６〜１００μｍ位、より好ましくは、９〜５０μｍ位が好ましい。
【００４３】
なお、上記樹脂の１種ないしそれ以上を使用し、その製膜化に際して、例えば、フィルムの加工性、耐熱性、耐候性、機械的性質、寸法安定性、抗酸化性、滑り性、離形性、難燃性、抗カビ性、電気的特性、強度、その他等を改良、改質する目的で、種々のプラスチック配合剤や添加剤等を添加することができ、その添加量としては、極く微量から数１０％まで、その目的に応じて、任意に添加することができる。
【００４４】
上記において、一般的な添加剤としては、例えば、滑剤、架橋剤、酸化防止剤、紫外線吸収剤、光安定剤、充填剤、帯電防止剤、滑剤、アンチブロッキング剤、染料、顔料等の着色剤、その他等を任意に使用することができ、更には、改質用樹脂等も使用することができる。
【００４５】
（５）表面処理
本発明において、基材フィルム層に無機酸化物蒸着膜を形成する際に予め表面処理を行うことが好ましい。また、プラスチック基材フィルム、中間基材、無機酸化物蒸着膜に印刷層を形成する際にも、これらに表面処理を行うことが好ましい。これにより、各層間の密着性を向上させることができる。また、ラミネート接着する際にも、予め表面処理を行うと、各層間の密着性を向上させることができる。本発明では、その他いずれの層に表面処理を行ってよい。
【００４６】
このような表面処理としては、コロナ放電処理、オゾン処理、酸素ガス若しくは窒素ガス等を用いた低温プラズマ処理、グロー放電処理、化学薬品等を用いて処理する酸化処理、その他等の前処理などがある。なお、コロナ放電処理は、対象物表面にコロナ放電を行うことにより、処理表面の物理的な凹凸化や、表面付近の化学構造の酸化といった現象を起こすことで、接着や熱溶着の強度を増すことを目的に行うものである。コロナ放電処理の加工条件は、放電ギャップが１〜１５ｍｍ、基材送り速度が１００〜１０００ｃｍ／ｍｉｎ、処理強さが３００〜１０００Ｗ／ｍ2／ｍｉｎである。
【００４７】
また、本発明で使用する各種フィルムの表面に、予め、プライマー、アンダコート、アンカーコート等を任意に塗布し、表面処理することもできる。
【００４８】
（６）無機酸化物蒸着膜
無機酸化物蒸着膜としては、例えば、化学気相成長法、物理気相成長法またはこれらを複合して、無機酸化物蒸着膜の１層からなる単層膜あるいは２層以上からなる多層膜または複合膜を形成して製造することができる。
【００４９】
化学気相成長法としては、例えば、プラズマ化学気相成長法、低温プラズマ化学気相成長法、熱化学気相成長法、光化学気相成長法等の化学気相成長法（Ｃｈｅｍｉｃａｌ  Ｖａｐｏｒ  Ｄｅｐｏｓｉｔｉｏｎ法、ＣＶＤ法）等がある。具体的には、基材フィルム層の一方の面に、有機珪素化合物等の蒸着用モノマーガスを原料とし、キャリヤーガスとして、アルゴンガス、ヘリウムガス等の不活性ガスを使用し、更に、酸素供給ガスとして、酸素ガス等を使用し、低温プラズマ発生装置等を利用する低温プラズマ化学気相成長法を用いて酸化珪素等の無機酸化物蒸着膜を形成することができる。
【００５０】
上記において、低温プラズマ発生装置としては、例えば、高周波プラズマ、パルス波プラズマ、マイクロ波プラズマ等の発生装置を使用することができる。高活性の安定したプラズマが得られる点で、高周波プラズマ方式による発生装置を使用することが好ましい。
【００５１】
上記の低温プラズマ化学気相成長法による無機酸化物蒸着膜の形成法の一例を低温プラズマ化学気相成長装置の概略的構成図である図４を用いて説明する。
【００５２】
本発明では、プラズマ化学気相成長装置２２１の真空チャンバー２２２内に配置された巻き出しロール２２３から基材フィルム層２０１を繰り出し、更に、該基材フィルム層２０１を、補助ロール２２４を介して所定の速度で冷却・電極ドラム２２５周面上に搬送する。一方、ガス供給装置２２６、２２７および、原料揮発供給装置２２８等から酸素ガス、不活性ガス、有機珪素化合物等の蒸着用モノマーガスその他等を供給して蒸着用混合ガス組成物を調製し、これを原料供給ノズル２２９を通して真空チャンバー２２２内に導入する。該蒸着用混合ガス組成物を上記冷却・電極ドラム２２５周面上に搬送された基材フィルム層２０１の上に供給し、グロー放電プラズマ２３０によってプラズマを発生させ照射し、酸化珪素等の無機酸化物蒸着膜を製膜化する。次いで、上記で酸化珪素等の無機酸化物蒸着膜を形成した基材フィルム層２０１を補助ロール２３３を介して巻き取りロール２３４に巻き取れば、プラズマ化学気相成長法による無機酸化物蒸着膜を形成することができる。なお、冷却・電極ドラム２２５は、真空チャンバー２２２の外に配置されている電源２３１から所定の電力が印加され、冷却・電極ドラム２２５の近傍には、マグネット２３２を配置してプラズマの発生が促進されている。このように冷却・電極ドラムに電源から所定の電圧が印加されているため、真空チャンバー内の原料供給ノズルの開口部と冷却・電極ドラムとの近傍でグロー放電プラズマが生成される。このグロー放電プラズマは、混合ガスなかの１つ以上のガス成分から導出されるものであり、この状態で基材フィルム層を一定速度で搬送させると、グロー放電プラブマによって、冷却・電極ドラム周面上の基材フィルム層の上に、酸化珪素等の無機酸化物蒸着膜を形成することができる。なお、図４中、符号２３５は真空ポンプを表す。
【００５３】
本発明では、真空チャンバー内を真空ポンプにより減圧し、真空度１×１０-1〜１×１０-8Ｔｏｒｒ位、好ましくは、真空度１×１０-3〜１×１０-7Ｔｏｒｒ位に調整することが好ましい。
【００５４】
原料揮発供給装置は、原料である有機珪素化合物を揮発させ、ガス供給装置から供給される酸素ガス、不活性ガス等と混合させ、この混合ガスを原料供給ノズルを介して真空チャンバー内に導入させる。この際、混合ガス中の有機珪素化合物の含有量は、１〜４０％、酸素ガスの含有量は１０〜７０％、不活性ガスの含有量は１０〜６０％の範囲とすることが好ましく、例えば、有機珪素化合物：酸素ガス：不活性ガスの混合比を１：６：５〜１：１７：１４程度とすることができる。なお、上記有機珪素化合物、不活性ガス、酸素ガスなどを供給する際の真空チャンバー内の真空度は、１×１０-1〜１×１０-4Ｔｏｒｒ、好ましくは真空度１×１０-1〜１×１０-2Ｔｏｒｒであることが好ましく、また、基材フィルム層の搬送速度は、１０〜３００ｍ／分、好ましくは５０〜１５０ｍ／分である。このようにして得られる酸化珪素等の無機酸化物蒸着膜の形成は、基材フィルム層の上に、プラズマ化した原料ガスを酸素ガスで酸化しながらＳｉＯXの形で薄膜状に形成されるので、当該形成される酸化珪素等の無機酸化物蒸着膜は、緻密で隙間の少ない、可撓性に富む連続層となり、従って、酸化珪素等の無機酸化物蒸着膜のバリア性は、従来の真空蒸着法等によって形成される酸化珪素等の無機酸化物蒸着膜と比較してはるかに高く、薄い膜厚で十分なバリア性を得ることができる。また、ＳｉＯXプラズマにより基材フィルム層の表面が清浄化され、基材フィルム層の表面に、極性基やフリーラジカル等が発生するので、形成される酸化珪素等の無機酸化物蒸着膜と基材フィルム層との密接着性が高いものとなる。更に、酸化珪素等の無機酸化物の連続膜の形成時の真空度は、１×１０-1〜１×１０-4Ｔｏｒｒ、好ましくは、１×１０-1〜１×１０-2Ｔｏｒｒであって、従来の真空蒸着法により酸化珪素等の無機酸化物蒸着膜を形成する時の真空度、１×１０-4〜１×１０-5Ｔｏｒｒに比較して低真空度であるから、基材フィルム層の原反交換時の真空状態設定時間を短くすることができ、真空度が安定しやすく製膜プロセスも安定化する。
【００５５】
本発明において、有機珪素化合物等の蒸着モノマーガスを使用して形成される酸化珪素の蒸着膜は、有機珪素化合物等の蒸着モノマーガスと酸素ガス等とが化学反応し、その反応生成物が、基材フィルム層の一方の面に密接着し、緻密な、柔軟性等に富む薄膜を形成するものであり、通常、一般式ＳｉＯX（ただし、Ｘは、０〜２の数を表す）で表される酸化珪素を主体とする連続状の薄膜である。上記酸化珪素の蒸着膜としては、透明性、バリア性等の点から、一般式ＳｉＯX（ただし、Ｘは、１．３〜１．９の数を表す。）で表される酸化珪素の蒸着膜を主体とする薄膜であることが好ましい。なお、Ｘの値は、蒸着モノマーガスと酸素ガスのモル比、プラズマのエネルギー等により変化するが、一般的に、Ｘの値が小さくなればガス透過度は小さくなるが、膜自身が黄色性を帯び、透明性が悪くなる。
【００５６】
本発明において、酸化珪素の蒸着膜は、酸化珪素を主体とし、更に、炭素、水素、珪素または酸素の１種類、または２種類以上の元素からなる化合物の少なくとも１種類を化学結合等により含有する蒸着膜からなることを特徴とするものである。例えば、Ｃ−Ｈ結合を有する化合物、Ｓｉ−Ｈ結合を有する化合物、または、炭素単位がグラファイト状、ダイヤモンド状、フラーレン状等になっている場合、更に、原料の有機珪素化合物やそれらの誘導体を化学結合等によって含有する場合があるものである。例えば、ＣＨ3部位を持つハイドロカーボン、ＳｉＨ3シリル、ＳｉＨ2シリレン等のハイドロシリカ、ＳｉＨ2ＯＨシラノール等の水酸基誘導体等を挙げることができる。なお、上記以外でも、蒸着過程の条件等を変化させることにより、酸化珪素の蒸着膜中に含有される化合物の種類、量等を変化させることができる。この際、上記の化合物が酸化珪素の蒸着膜中に含有する含有量としては、０．１〜５０％、好ましくは５〜２０％である。含有率が０．１％未満であると、酸化珪素の蒸着膜の耐衝撃性、延展性、柔軟性等が不十分となり、曲げなどにより、擦り傷、クラック等が発生し易く、高いバリア性を安定して維持することが困難になる場合があり、一方、５０％を越えるとバリア性が低下する場合がある。
【００５７】
更に、本発明では、酸化珪素の蒸着膜において、上記の化合物の含有量が酸化珪素の蒸着膜の表面から深さ方向に向かって減少していることが好ましい。これにより、酸化珪素の蒸着膜の表面では上記化合物等により耐衝撃性等が高められ、他方、基材フィルム層との界面では、上記化合物の含有量が少ないために基材フィルム層と酸化珪素の蒸着膜との密接着性が強固なものとなる。
【００５８】
本発明において、上記の酸化珪素の蒸着膜は、例えばＸ線光電子分光装置（Ｘｒａｙ  Ｐｈｏｔｏｅｌｅｃｔｒｏｎ  Ｓｐｅｃｔｒｏｓｃｏｐｙ、ＸＰＳ）、二次イオン質量分析装置（Ｓｅｃｏｎｄａｒｙ  Ｉｏｎ  Ｍａｓｓ  Ｓｐｅｃｔｒｏｓｃｏｐｙ、ＳＩＭＳ）等の表面分析装置を用い、深さ方向にイオンエッチングする等して分析し、酸化珪素の蒸着膜の元素分析を行うことで、上記の物性を確認することができる。
【００５９】
本発明において、上記酸化珪素の蒸着膜の膜厚は、５０Å〜４０００Å位であることが好ましく、より好ましくは１００〜１０００Åである。４０００Åより厚くなると、その膜にクラック等が発生する場合があり、一方、５０Å未満であると、バリア性の効果を奏することが困難になる場合がある。なお、膜厚は、例えば、株式会社理学製の蛍光Ｘ線分析装置（機種名、ＲＩＸ２０００型）を用いて、ファンダメンタルパラメーター法で測定することができる。また、酸化珪素の蒸着膜の膜厚を変更する手段としては、蒸着膜の体積速度を大きくする方法、すなわち、モノマーガスと酸素ガス量を多くする方法や蒸着する速度を遅くする方法等によって行うことができる。
【００６０】
本発明では、無機酸化物蒸着膜として、無機酸化物蒸着膜の１層だけでなく、２層あるいはそれ以上を積層した多層膜の状態でもよく、また、使用する材料も１種または２種以上の混合物で使用し、また、異種の材質で混合した無機酸化物蒸着膜を構成することもできる。
【００６１】
本発明において、酸化珪素等の無機酸化物蒸着膜を形成する有機珪素化合物等の蒸着用モノマーガスとしては、例えば、１，１，３，３−テトラメチルジシロキサン、ヘキサメチルジシロキサン、ビニルトリメチルシラン、メチルトリメチルシラン、ヘキサメチルジシラン、メチルシラン、ジメチルシラン、トリメチルシラン、ジエチルシラン、プロピルシラン、フェニルシラン、ビニルトリエトキシシラン、ビニルトリメトキシシラン、テトラメトキシシラン、テトラエトキシシラン、フェニルトリメトキシシラン、メチルトリエトキシシラン、オクタメチルシクロテトラシロキサン、その他等を使用することができる。これらの中でも、１，１，３，３−テトラメチルジシロキサン、または、ヘキサメチルジシロキサンを原料として使用することが、その取り扱い性、形成された連続膜の特性等から、特に好ましい。なお、上記において、不活性ガスとしては、例えば、アルゴンガス、ヘリウムガス等を使用することができる。
【００６２】
一方、本発明では、物理気相成長法によっても無機酸化物蒸着膜を形成することができる。このような物理気相成長法として、例えば、真空蒸着法、スパッタリング法、イオンプレ−ティング法、イオンクラスタービーム法等の物理気相成長法（Ｐｈｙｓｉｃａｌ  Ｖａｐｏｒ  Ｄｅｐｏｓｉｔｉｏｎ法、ＰＶＤ法）などにより無機酸化物蒸着膜を形成することができる。
【００６３】
具体的には、金属の酸化物を原料とし、これを加熱して蒸気化し、これを基材フィルム層の一方の上に蒸着する真空蒸着法、または、原料として金属の酸化物を使用し、酸素を導入して酸化させて基材フィルム層の一方の上に蒸着する酸化反応蒸着法、更に酸化反応をプラズマで助成するプラズマ助成式の酸化反応蒸着法等を用いて蒸着膜を形成することができる。なお、蒸着材料の加熱方式としては、例えば、抵抗加熱方式、高周波誘導加熱方式、エレクトロンビーム加熱方式（ＥＢ）等にて行うことができる。物理気相成長法による無機酸化物の薄膜膜を形成する方法について、巻き取り式真空蒸着装置の一例を示す概略的構成図を示す図５を参照して説明する。
【００６４】
まず、巻き取り式真空蒸着装置２４１の真空チャンバー２４２の中で、巻き出しロール２４３から繰り出す基材フィルム層２０１は、ガイドロール２４４、２４５を介して、冷却したコーティングドラム２４６に案内される。上記の冷却したコーティングドラム２４６上に案内された基材フィルム層２０１の上に、るつぼ２４７で熱せられた蒸着源２４８、例えば、金属アルミニウム、あるいは、酸化アルミニウム等を蒸発させ、更に、必要ならば、酸素ガス吹出口２４９より酸素ガス等を噴出し、これを供給しながら、マスク２５０、２５０を介して、例えば、酸化アルミニウム等の無機酸化物蒸着膜を成膜化し、次いで、上記において、例えば、酸化アルミニウム等の無機酸化物蒸着膜を形成した基材フィルム層２０１を、ガイドロール２５１、２５２を介して送り出し、巻き取りロール２５３に巻き取ると物理気相成長法による無機酸化物蒸着膜を形成することができる。なお、上記巻き取り式真空蒸着装置を用いて、まず第１層の無機酸化物蒸着膜を形成し、次いで、その上に無機酸化物蒸着膜を更に形成し、または、上記巻き取り式真空蒸着装置を２連に連接し、連続的に、無機酸化物蒸着膜を形成して、２層以上の多層膜からなる無機酸化物蒸着膜を形成してもよい。
【００６５】
無機酸化物蒸着膜としては、基本的には、金属の酸化物を蒸着した薄膜であればよく、例えば、ケイ素（Ｓｉ）、アルミニウム（Ａｌ）、マグネシウム（Ｍｇ）、カルシウム（Ｃａ）、カリウム（Ｋ）、スズ（Ｓｎ）、ナトリウム（Ｎａ）、ホウ素（Ｂ）、チタン（Ｔｉ）、鉛（Ｐｂ）、ジルコニウム（Ｚｒ）、イットリウム（Ｙ）等の金属の酸化物の蒸着膜を使用することができる。好ましくは、ケイ素（Ｓｉ）、アルミニウム（Ａｌ）等の金属の酸化物の蒸着膜を挙げることができる。よって、上記の金属の酸化物の蒸着膜は、ケイ素酸化物、アルミニウム酸化物、マグネシウム酸化物等のように金属酸化物と称することができ、その表記は、例えば、ＳｉＯX、ＡｌＯX、ＭｇＯX等のようにＭＯX（ただし、式中、Ｍは、金属元素を表し、Ｘの値は、金属元素によってそれぞれ範囲がことなる。）で表される。
【００６６】
また、上記のＸの値の範囲としては、ケイ素（Ｓｉ）は０を超え２以下、アルミニウム（Ａｌ）は０を超え１．５以下、マグネシウム（Ｍｇ）は０を超え１以下、カルシウム（Ｃａ）は０を超え１以下、カリウム（Ｋ）は０を超え０．５以下、スズ（Ｓｎ）は０を超え２以下、ナトリウム（Ｎａ）は０を超え０．５以下、ホウ素（Ｂ）は０を超え１、５以下、チタン（Ｔｉ）は０を超え２以下、鉛（Ｐｂ）は０を超え１以下、ジルコニウム（Ｚｒ）は０を超え２以下、イットリウム（Ｙ）は０を超え１．５以下の範囲である。上記においてＸ＝０の場合は完全な金属であり、Ｘの範囲の上限は、完全に酸化した値である。本発明では、白の反射濃度が０．１〜０．３の窓あき部を有することが特徴であり、一般的に、ケイ素（Ｓｉ）、アルミニウム（Ａｌ）以外は、使用される例に乏しい。このため、本発明において、Ｍとしてケイ素やアルミニウムが好ましく、その際これらのＸの値は、ケイ素（Ｓｉ）は１．０〜２．０、アルミニウム（Ａｌ）は０．５〜１．５の範囲である。なお、無機酸化物蒸着膜の膜厚は、使用する金属や金属の酸化物の種類等によって異なるが、例えば、５０〜２０００Å、好ましくは、１００〜１０００Åの範囲内で任意に選択することができる。また、無機酸化物蒸着膜としては、使用する金属または金属の酸化物としては、１種または２種以上の混合物で使用し、異種の材質で混合した無機酸化物蒸着膜を構成することもできる。
【００６７】
更に、本発明では、例えば物理気相成長法と化学気相成長法の両者を併用して異種の無機酸化物蒸着膜の２層以上からなる複合膜を形成して使用することもできる。
【００６８】
上記の異種の無機酸化物蒸着膜の２層以上からなる複合膜としては、まず、基材フィルム層の上に、化学気相成長法により、緻密で柔軟性に富み、比較的にクラックの発生を防止し得る無機酸化物蒸着膜を設け、次いで、該無機酸化物蒸着膜の上に、物理気相成長法による無機酸化物蒸着膜を設けて、２層以上からなる複合膜からなる無機酸化物蒸着膜を構成することが好ましいものである。上記とは逆くに、基材フィルム層の上に、先に、物理気相成長法により、無機酸化物蒸着膜を設け、次に、化学気相成長法により、緻密で、柔軟性に富み、比較的にクラックの発生を防止し得る無機酸化物蒸着膜を設けて、２層以上からなる複合膜からなる無機酸化物蒸着膜を構成することもできる。
【００６９】
（７）プライマー層
本発明では、上記無機酸化物蒸着膜の面に、例えばプライマーを塗布してプライマー層を形成し、ついで、該プライマー層の面にラミネート用接着剤層を形成し、その後プライマー層およびラミネート用接着剤層を介してヒートシール層などの基材をドライラミネート積層法を用いて積層することができる。このようなプライマー層を設けることで、無機酸化物蒸着膜とその上に積層しうる、ラミネート用接着剤層、アンカーコート層、ヒートシール層などとの密着性を高め、積層強度を向上させることができる。また、上記無機酸化物蒸着膜の面にプライマー層を形成し、その上に印刷層を形成してもよい。
【００７０】
プライマー層を構成するプライマーとしては、ポリウレタン系樹脂やポリエステル系樹脂などをビヒクルの主成分とし、該ポリウレタン系樹脂やポリエステル系樹脂１〜３０質量％に対して、シランカップリング剤０．０５〜１０質量％、好ましくは０．１〜５質量％、充填剤０．１〜２０質量％、好ましくは１〜１０質量％の割合で配合し、その他、溶媒や希釈剤を含むプライマー組成物を使用することができる。このプライマー組成物には、必要に応じて、更に安定剤、硬化剤、架橋剤、滑剤、紫外線吸収剤、その他の添加剤を配合してもよい。本発明において、プライマー層の厚さは、０．１〜１０．０ｇ／ｍ2（乾燥状態）である。上記プライマー組成物は、ロールコート、グラビアコート、ナイフコート、デップコート、スプレイコート、その他のコーティング法などによりコーティングし、該コーティング膜を乾燥させて溶媒や希釈剤を除去し、更に必要に応じてエージング処理などを行ってプライマー層とすることができる。
【００７１】
上記ポリウレタン系樹脂としては、多官能イソシアネートとヒドロキシル基含有化合物との反応により得られるポリウレタン系樹脂を使用することができる。例えば、トリレンジイソシアナート、ジフェニルメタンジイソシアナート、ポリメチレンポリフェニレンポリイソシアナートなどの芳香族ポリイソシアナート、またはヘキサメチレンジイソシアナート、キシリレンジイソシアナートなどの脂肪族ポリイソシアナート等の多官能イソシアナートと、ポリエーテル系ポリオール、ポリエステル系ポリオール、ポリアクリレートポリオール、その他のヒドロキシル基含有化合物との反応によって得られる１液ないし２液硬化型のポリウレタン系樹脂などを例示できる。
【００７２】
一方、ポリエステル系樹脂としては、テレフタル酸などのベンゼン核を基本骨格とする芳香族飽和ジカルボン酸の一種または２種以上と、飽和二価アルコールの一種またはそれ以上との重縮合により生成する熱可塑性のポリエステル系樹脂を例示できる。ベンゼン核を有する芳香族飽和ジカルボン酸として、テレフタル酸、イソフタル酸、フタル酸、ジフェニルエーテル、４，４−ジカルボン酸などがある。また、飽和二価アルコールとして、エチレングリコール、プロピレングリコール、トリメチレングリコール、テトラメチレングリコール、ジエチレングリコール、ポリエチレングリコール、ポリプリピレングリコール、ポリテトラメチレングリコール、ヘキサメチレングリコール、ドデカメチレングリコール、ネオペンチルグリコールなどの脂肪酸グリコール、シクロヘキササンジメタノールなどの脂環族グリコール、２，２−ビス（４’−β−ヒドロキシエトキシフェニル）プロパン、ナフタレンジオールその他の芳香族ジオールが例示できる。
【００７３】
上記ポリエステル系樹脂としては、より具体的には、テレフタル酸とエチレングリコールとの重縮合により生成する熱可塑性ポリエチレンテレフタレート樹脂、テレフタル酸とテトラメチレングリコールとの重縮合により生成する熱可塑性ポリブチレンテレフタレート樹脂、テレフタル酸と１，４−シクロヘキサンジメタノールとの重縮合により生成する熱可塑性ポリシクロヘキサンジメチレンテレフタレート樹脂、テレフタル酸とイソフタル酸とエチレングリコールとの共重縮合により生成する熱可塑性ポリエチレンテレフタレート樹脂、テレフタル酸とエチレングリコールと１，４−シクロヘキサンジメタノールとの共重縮合により生成する熱可塑性ポリエチレンテレフタレート樹脂、テレフタル酸とイソフタル酸とエチレングリコールとプロピレングリコールとの共重縮合により生成する熱可塑性ポリエチレンテレフタレート樹脂、ポリエステルポリオール樹脂、その他等がある。
【００７４】
なお、ベンゼン核を有する飽和芳香族ジカルボン酸に、更にマロン酸、コハク酸、グルタル酸、アジピン酸、ピメリン酸、スベリン酸、アゼライン酸、セバシン酸、ドデカン酸などの脂肪族飽和ジカルボン酸の一種以上を添加して共重縮合してもよく、その際の使用量としては、芳香族ジカルボン酸の１〜１０質量％の範囲であることが好ましい。
【００７５】
ポリウレタン系樹脂やポリエステル系樹脂によれば、無機酸化物、特には前記有機含有酸化珪素層と印刷層、ヒートシール層などとの密着性を向上させることができ、プライマー層の伸長度を向上させて、ラミネート加工などの後加工適性を向上させ、後加工時における前記有機含有酸化珪素層のクラックなどの発生を防止することができる。
【００７６】
プライマー組成物を構成するシランカップリング剤としては、二元反応性を有する有機官能基シランモノマー類を使用することができ、例えば、γ−クロロプロピルトリメトキシシラン、ビニルトリクロロシラン、ビニルトリエトキシシラン、ビニル−トリス（β−メトキシエトキシ）シラン、γ−メタクリルオキシプロピルトリメトキシシシラン、β−（３，４−エポキシシクロヘキシル）エチルメトキシシラン、γ−グリシドキシプロピルトリメトキシシラン、ビニルトリアセトキシシラン、γ−メルカプトプロピルメトキシシラン、Ｎ−β（アミノエチル）−γ−アミノプロピルトリメトキシシラン、Ｎ−β（アミノエチル）−γ−アミノプロピルメチルジメトキシシラン、γ−ウレイドプロピルトリエトキシシラン、ビス（β−ヒドロキシエチル）−γ−アミノプロピルトリエトキシシラン、γ−アミノプロピルシリコーンの水溶液などの１種を単独で、または２種以上を併用することができる。
【００７７】
本発明では、シランカップリング剤の無機性官能基および／または有機性官能基を利用し、無機酸化物蒸着膜と、印刷層、プライマー層などとの接着強度を高めることができる。具体的には、上記シランカップリング剤の分子の一端にある官能基、通常、クロロ、アルコキシ、またはアセトキシ基などが加水分解し、シラノール基（ＳｉＯＨ）を形成し、これが無機酸化物蒸着膜を構成する金属やその膜表面上の活性な基、例えば水酸基などの官能基と作用し、脱水縮合反応などの反応を起こし、無機酸化物蒸着膜の膜表面にシランカップリング剤が共有結合などで修飾され、更にシラノール基自体の無機酸化物蒸着膜の膜表面に吸着や水素結合などにより強固な結合を形成する。また、シランカップリング剤の他端にあるビニル、メタクリロキシ、アミノ、エポキシ、またはメルカプトなどの有機官能基がそのシランカップリング剤の薄膜の上に形成される、例えば印刷層、プライマー層、ラミネート用接着剤層、アンカーコート層、溶融押出樹脂層、その他の層を構成する物質と反応して強固な結合を形成し、更に上記の印刷層、プライマー層、ラミネート用接着剤層、アンカーコート層、溶融押出樹脂層を介して、ヒートシール層が強行に蜜接着し、そのラミネート強度を高めることができる。
【００７８】
上記プライマー組成物を構成する充填剤としては、炭酸カルシウム、硫酸バリウム、アルミナホワイト、シリカ、タルク、ガラスフリット、樹脂粉末などがある。充填剤を配合すると、上記ポリウレタン系樹脂やポリエステル系樹脂を含む溶液の粘度を調整し、コーティング適性を向上させることができ、かつバインダー樹脂としてポリウレタン系樹脂やポリエステル系樹脂とシランカップリング剤を介してコーティング膜の凝集力を向上させることができる。
【００７９】
（８）アンカーコート
本発明では、例えばヒートシール層を押出し形成する際に、前記プライマー層上にアンカーコートを介してヒートシール層を形成することができる。使用するアンカーコートとしては、イソシアネート系（ウレタン系）、ポリエチレンイミン系、ポリブタジエン系、有機チタン系、その他のアンカーコーティング剤が例示できる。より好ましくは、例えば、トリレンジイソシアナート、ジフェニルメタンジイソシアナート、ポリメチレンポリフェニレンポリイソシアナートなどの芳香族ポリイソシアナート、またはヘキサメチレンジイソシアナート、キシリレンジイソシアナートなどの脂肪族ポリイソシアナート等の多官能イソシアナートと、ポリエーテル系ポリオール、ポリエステル系ポリオール、ポリアクリレートポリオール、その他のヒドロキシル基含有化合物との反応によって得られるポリエーテルポリウレタン系樹脂、ポリエステル系ポリウレタン系樹脂、ポリアクリレートポリウレタン系樹脂を主成分とするものである。これらによれば、柔軟性と屈曲性に富む薄膜を形成することができ、その引っ張り伸長度を向上させ、無機酸化物からなるバリア性薄膜層に対し、柔軟性、屈曲性などを有する被膜として作用し、ラミネート加工、印刷加工などの加工適性を向上させ、無機酸化物からなるバリア性薄膜層へのクラックなどの発生を回避することができ、バリア性フィルムとヒートシール層との密接着性を向上させ、無機酸化物からなるバリア性薄膜層へのクラックの発生を防止し、ラミネート強度を向上させることができる。上記アンカーコートからなるアンカーコート層は、ＪＩＳ規格Ｋ７１１３に基づいて、１００〜３００％の引っ張り伸長度を有することが好ましい。
【００８０】
（９）アンダーコート
アンダーコートとしては、例えば、ポリエステル系樹脂、ポリアミド系樹脂、ポリウレタン系樹脂、エポキシ系樹脂、フェノ−ル系樹脂、（メタ）アクリル系樹脂、ポリ酢酸ビニル系樹脂、ポリエチレンあるいはポリプロピレン等のポリオレフィン系樹脂あるいはその共重合体ないし変性樹脂、セルロ−ス系樹脂、その他等をビヒクルの主成分とする樹脂組成物を使用することができる。
【００８１】
（１０）プラズマ処理
本発明では、上記無機酸化物蒸着膜に対し、前記表面処理の中でプラズマ処理を行うことが好ましく、これによってより鮮明な印刷層を形成することができる。
【００８２】
無機酸化物蒸着膜に対するプラズマ処理としては、プラズマガスとして、酸素ガス、窒素ガス、アルゴンガス、ヘリウムガス等の無機ガスを使用することができ、特に、酸素ガス、または、酸素ガスとアルゴンガスとの混合ガスのように、酸素ガスを含む無機ガスをプラズマガスとして使用してプラズマ処理を行なうことが好ましい。また、より低い電圧でプラズマ処理を行なうことが可能であり、これにより、無機酸化物蒸着膜の表面の変色等もなく、また、その無機酸化物蒸着膜の表面に、例えば、化学反応等によりＯＨ基等を導入することができ、更に、無機酸化物蒸着膜中に存在するＳｉ−Ｃ結合等をＳｉＯ2化することを可能とする。更に、上記プラズマ処理により、ガスバリア性組成物による無機酸化物蒸着膜の架橋密度等を高め、その湿度依存性等を改良し、酸素ガスに対するガスバリア性は勿論のこと、水蒸気に対するバリア性も向上し、相対的に、酸素ガス、水蒸気等に対する高いガスバリア性を安定して維持することを可能とし、更にまた、無機酸化物蒸着膜の面に、真空中で、酸素ガスを含む無機ガスからなるプラズマガスを使用してプラズマ処理を施してプラズマ処理層を形成することにより、該プラズマ処理層に、例えば、印刷層、接着剤層、アンカーコート層、ヒートシール性樹脂層、その他等の基材を積層する場合、その密接着性等を向上させ、その積層強度等を著しく高めることを可能とするものである。
【００８３】
具体的には、酸素ガスとアルゴンガスとの混合ガスを使用することが望ましく、そして、その酸素ガスとアルゴンガスとの混合ガスのガス圧としては、１×１０-1〜１０−１０Ｔｏｒｒ位、より好ましくは、１×１０-2〜１×１０-8Ｔｏｒｒ位が望ましく、また、酸素ガスとアルゴンガスとの比率としては、分圧比で酸素ガス：アルゴンガス＝１００：０〜３０：７０位、より好ましくは、９０：１０〜７０：３０位が望ましく、更に、そのプラズマ出力としては、１００〜２５００Ｗ位、より好ましくは、５００〜１５００Ｗ位が望ましく、更にまた、その処理速度としては、１００〜６００ｍ／ｍｉｎ位、より好ましくは、２００〜５００ｍ／ｍｉｎ位が望ましい。上記の酸素ガスとアルゴンガスとの分圧比において、アルゴンガス分圧が高くなると、プラズマで活性化される酸素分子が少なくなり、アルゴンガスが還元性ガスとして働き、水酸基の導入が阻害されることから好ましくないものである。また、上記のプラズマ出力が、１００Ｗ未満、更には、５００Ｗ未満の場合には、酸素ガスの活性化が低下し、高活性の酸素原子が生成しにくいことから好ましくなく、また、１５００Ｗを越えると、更には、２５００Ｗを越えると、プラズマ出力が高すぎるので、無機酸化物蒸着膜等の劣化により、そのものの物性が低下するという問題を引き起こすことから好ましくないものである。
【００８４】
更に、上記の処理速度が、１００ｍ／ｍｉｎ未満、更には、２５０ｍ／ｍｉｎ未満であると、酸素プラズマ量が少なく、また、６００ｍ／ｍｉｎを越えると、更には、５００ｍ／ｍｉｎを越えると、無機酸化物蒸着膜の酸化が急速に進み、透明性は高くなるが、バリア性が低下して好ましくないものである。
【００８５】
本発明において、プラズマ処理において、プラズマを発生させる方法としては、直流グロ−放電、高周波（Ａｕｄｉｏ Ｆｒｅｑｕｅｎｃｙ：ＡＦ、Ｒａｄｉｏ Ｆｒｅｑｕｅｎｃｙ：ＲＦ）放電、マイクロ波放電等の３通りの装置を利用して行うことができる。本発明においては、３．５６ＭＨｚの高周波（ＡＦ）放電装置を利用して行うことができる。
【００８６】
（１１）ヒートシール層
ヒートシール層としては、熱によって溶融し相互に融着し得る各種のヒートシール性を有するポリオレフィン系樹脂等を使用することができる。具体的には、低密度ポリエチレン、中密度ポリエチレン、高密度ポリエチレン、直鎖状（線状）低密度ポリエチレン、ポリプロピレン、エチレン−酢酸ビニル共重合体、アイオノマー樹脂、エチレン−アクリル酸共重合体、エチレン−アクリル酸エチル共重合体、エチレン−メタクリル酸共重合体、メタロセン触媒を使用して重合したエチレン−α・オレフィン共重合体、ポリプロピレン、エチレン−メタクリル酸メチル共重合体、エチレン−プロピレン共重合体、メチルペンテンポリマー、ポリブテンポリマー、ポリエチレンまたはポリプロピレン等のポリオレフィン系樹脂をアクリル酸、メタクリル酸、マレイン酸、無水マレイン酸、フマール酸、イタコン酸等の不飽和カルボン酸で変性した酸変性ポリオレフィン樹脂、ポリ酢酸ビニル系樹脂、ポリ（メタ）アクリル系樹脂、ポリ塩化ビニル系樹脂等の樹脂からなる１種以上のフィルムもしくはシートまたは塗布膜などを使用することができる。
【００８７】
ヒートシール層は、予めフィルムを使用して他の層と積層してもよく、ヒートシール層を構成する樹脂を溶融押出しして他の層と積層してもよい。
【００８８】
ヒートシール層は、上記樹脂の１種からなる単層でも多層でもよく、ヒートシール層の厚さとしては、１５〜１３０μｍ、より好ましくは２０〜８０μｍである。
【００８９】
（１２）中間基材
本発明では、無機酸化物蒸着膜とヒートシール層との間に、上記プラスチック基材フィルムに代えて、または上記プラスチック基材フィルムと共に種子用包材の補助素材として、機械的、物理的、化学的強度に優れる中間基材を設けてもよい。これにより、耐熱性、防湿性、耐ピンホール性、耐突き刺し性などを向上させることができる。このような中間基材として、例えば、ポリエステル系樹脂、ポリアミド系樹脂、ポリアラミド系樹脂、ポリプロピレン系樹脂、ポリカーボネート系樹脂、ポリアセタール系樹脂、フッ素系樹脂などの一種以上を好適に使用することができる。本発明において、プラスチック基材フィルムは、上記樹脂の未延伸フィルムや一軸方向または二軸方向に延伸したフィルムなどのいずれのものでも使用することができる。本発明では、特に延伸ナイロンフィルム、２軸延伸ポリエチレンテレフタレートフィルムまたは２軸延伸ポリプロピレンフィルムを使用することが好ましい。
【００９０】
本発明において、中間基材の厚さは、強度、耐突き刺し性、剛性などが確保できれば特に限定はないが、好ましくは６〜１００μｍ、より好ましくは９〜５０μｍである。
【００９１】
（１３）ラミネート用接着剤
本発明では、プラスチック基材フィルムと無機酸化物蒸着積層フィルムとの接着や、無機酸化物蒸着積層フィルムとヒートシール層との接着、または無機酸化物蒸着積層フィルムと中間基材との接着、中間基材とヒートシール層との接着との接着に、ラミネート用接着剤を介して接着することができる。
【００９２】
ラミネート用接着剤としては、ポリ酢酸ビニル系接着剤、アクリル酸のエチル、ブチル、２−エチルへキシルエステルなどのホモポリマーもしくはこれらとメタクリル酸メチル、アクリロニトリル、スチレンなどとの共重合体などからなるポリアクリル酸エステル系接着剤、シアノアクリレート系接着剤、エチレンと酢酸ビニル、アクリル酸エチル、アクリル酸、メタクリル酸などのモノマーとの共重合体などからなるエチレン共重合体系接着剤、セルロース系接着剤、ポリエステル系接着剤、ポリアミド系接着剤、ポリイミド系接着剤、尿素樹脂またはメラミン樹脂などからなるアミノ樹脂系接着剤、フェノール樹脂系接着剤、エポキシ系接着剤、ポリウレタン系接着剤、反応型（メタ）アクリル酸系接着剤、クロロプレンゴム、ニトリルゴム、スチレン−ブタジエンゴムなどからなる無機系接着剤、シリコーン系接着剤、アルカリ金属シリケート、低融点ガラスなどからなる無機系接着剤、その他の接着剤を使用することができる。
【００９３】
より好ましくは、例えば、トリレンジイソシアナート、ジフェニルメタンジイソシアナート、ポリメチレンポリフェニレンポリイソシアナートなどの芳香族ポリイソシアナート、またはヘキサメチレンジイソシアナート、キシリレンジイソシアナートなどの脂肪族ポリイソシアナート等の多官能イソシアナートと、ポリエーテル系ポリオール、ポリエステル系ポリオール、ポリアクリレートポリオール、その他のヒドロキシル基含有化合物との反応によって得られるポリエーテルポリウレタン系樹脂、ポリエステル系ポリウレタン系樹脂、ポリアクリレートポリウレタン系樹脂を主成分とするものである。これらによれば、柔軟性と屈曲性に富む薄膜を形成することができ、その引っ張り伸長度を向上させ、無機酸化物からなるバリア性薄膜層に対し、柔軟性、屈曲性などを有する被膜として作用し、ラミネート加工、印刷加工などの加工適性を向上させ、無機酸化物からなるバリア性薄膜層へのクラックなどの発生を回避することができる。上記ラミネート用接着剤からなるラミネート接着剤層は、ＪＩＳ規格Ｋ７１１３に基づいて、１００〜３００％の引っ張り伸長度を有することが好ましい。
【００９４】
これらの接着剤の組成系は、水性型、溶液型、エマルジョン型、分散型などのいずれの組成物形態でもよく、その性状はフィルム、シート状、粉末状、固形状などのいずれでもよい。更に、反応機構として、化学反応型、溶剤揮発型、熱溶着型、熱圧型などのいずれでもよい。
【００９５】
ラミネート用接着剤の使用量には特に限定はないが、一般には、０．１〜１０ｇ／ｍ2（乾燥状態）である。上記ラミネート用接着剤は、ロールコート、グラビアコート、キスコートその他のコート法や印刷法によって行うことができる。
【００９６】
なお、接着の際には、予め表面処理を行った後に、ラミネート用接着剤を塗布してもよい。例えば無機酸化物蒸着膜の面にプライマーを塗布してプライマー層を形成し、ついで該プライマー層の面にラミネート用接着剤を介してヒートシール層などの基材をドライラミネート積層法を用いて積層することができる。
【００９７】
（１４）種子用包材の製造方法
本発明の種子用包材は、予め基材フィルム層（２１）の一方の面に、無機酸化物蒸着膜（２３）を設けた無機酸化物蒸着積層フィルムを製造し、予めプラスチック基材フィルム、無機酸化物蒸着膜、中間基材のいずれか１以上に上記印刷層を形成したものを、ヒートシール層が最内層となるように、適宜、ラミネート用接着剤層を介して接着などして製造することができる。フィルムとしては、押し出し成膜、インフレーション成膜、コーティング膜等のいずれの性状の膜でもよい。また、前記無機酸化物蒸着積層フィルムが市販されている場合には、市販品を使用することもできる。
【００９８】
印刷層は、濃色から淡色の順に、プラスチック基材フィルム、無機酸化物蒸着膜、中間基材のいずれか１以上に直接印刷してもよいが、好ましくはプラスチック基材フィルム、無機酸化物蒸着膜、中間基材にコロナ処理やプラズマ処理などの表面処理を行うか、またはプライマーを塗布してプライマー層を形成した後に行うことが好ましい。これによって鮮明な印刷層を形成することができる。本発明では、印刷層の最上層は、淡色、特に好ましくは白色であり、この白色印刷層はラミネート用接着剤を介してヒートシール層、中間基材、無機酸化物蒸着積層フィルムの基材フィルム層のいずれかと積層される。
【００９９】
また、本発明においては、いずれかのフィルムや層の積層を行う際に、必要ならば、前記したように、コロナ処理、オゾン処理等の前処理をフィルムに施すことができ、また、イソシアネート系（ウレタン系）、ポリエチレンイミン系、ポリブタジェン系、有機チタン系等のアンカーコーティング剤、あるいはポリウレタン系、ポリアクリル系、ポリエステル系、エポキシ系、ポリ酢酸ビニル系、セルロース系、その他等のラミネート用接着剤等の公知の前処理のほか、アンカーコートなどを使用することができる。
【０１００】
（１５）種子用袋
本発明の種子用袋は、上記種子用包材のヒートシール層を対向するように重ね合わせ、端部を袋状にヒートシールして製造することができる。本発明では、印刷層の最上層が白色インクなどの淡色インクで印刷される場合には、ヒートシール層から最上層の白色インクなどの淡色インク層が肉眼視できる。
【０１０１】
前記種子用包材は印刷層に窓あき部を有するため、種子用袋のいずれかに白の反射濃度が０．１〜０．３である窓あき部が形成される。本発明では、窓あき部の形成箇所に限定はないが、たとえば図２に示すように、種子用袋（１００）の表面または裏面のいずれかの下部に窓あき部（１２０）が形成することが好ましい。この窓あき部（１２０）を通して、収納された内容物を容易に確認することができる。しかも、窓あき部（１２０）の透過度が白色インクなどの淡色インクによって特定範囲に調整されている場合には、この窓あき部の上から、種子用袋の外部から濃色インクで印刷を行うことができ、その印刷内容を容易に判読することができる。なお、上記したように、印刷層の最上層が白色インクなどの淡色インクで印刷される場合には、ヒートシール層側は白色などの淡色であり、窓あき部（１２０）の背景は、この白色ないし淡色となる。このため、より窓あき部（１２０）の上面での印刷の判読を容易にすることができる。
【０１０２】
一般に、種子用袋には、商品名、収納した種子に関する情報や栽培方法など、その種子に共通した情報が印刷されることが多い。このような印刷は、図２の外周部（１２５）に従来通り行うことができる。一方、本発明の種子用袋では、前記窓あき部（１２０）を設けることで内容物を肉眼によって確認することができ、かつこの窓あき部（１２０）の上面に種子用袋本体とは異なる印刷を行うことができる。このような窓あき部（１２０）への印刷内容としては、ロット番号や製造日、品質保持期限、生産地、発芽率などの個別の情報が例示できる。
【０１０３】
本発明では、種子用包材の窓あき部の位置に応じて、種々の方法で本発明の種子用袋を製造することができる。例えば、本発明のプラスチック基材フィルム（１０）を最外層に有し、最内層にヒートシール層（３０）を有する種子用包材を使用する場合、例えば図６に示すように窓あき部（１２０）を種子用袋の表面または裏面のいずれかの下部に位置させ、種子用包材のヒートシール層（３０）が対向するように袋状に折り返し、切り離しの２枚の側部を重ね合わせ、その側部と底部とをヒートシールする方法がある。
【０１０４】
また、本発明では、窓あき部（１２０）は、種子用袋（１００）に少なくとも一箇所設けられていればよい。したがって、例えば種子用袋の表面または裏面のいずれかに上記窓あき部が形成されるように本発明の種子用包材を使用し、他の面には、本発明の種子用包材の窓あき部がない部分を使用することが好ましい。また、複数の窓あき部（１２０）を形成する場合には、種子用袋を製造する際に、窓あき部が重複しないようにすればよい。
【０１０５】
また、種子用包材の最内層に位置するヒートシール層の面を対向させて重ね合わせ、しかる後、その外周周辺の端部の三方をヒートシールしてヒートシール部を形成すると共にその上部に開口部を形成して、三方シール型の種子用袋を製造することができる。これらの種子用袋を使用し、その上部の開口部から、各種の種子を充填し、次いで、その開口部をヒートシールすれば、本発明の種子用袋を使用した包装製品を製造することができる。その他、本発明の種子用袋の形状としては、ピロー包装形態、ガセット包装形態、スタンディング（自立性）パウチ包装形態、その他等の内容物に合った種々の形態からなる包装用袋を製造し得る。なお、ヒートシールの方法としては、例えば、バーシール、回転ロールシール、ベルトシール、インパルスシール、高周波シール、超音波シール等の公知の方法で行うことができる。
【０１０６】
また、本発明の種子用袋には、例えば図２に示すように、四隅の角（１１３）を丸くカットし、容易に開封できるように、切り込み（１１５）を設けてもよい。このような切り込みは使用するプラスチック基材フィルムの延伸方向などを勘案して適宜選択することができる。
【０１０７】
本発明の種子用袋に収納できる種子としては、野菜や花卉の種子、その他、果物などがある。
【実施例】
【０１０８】
次に実施例を挙げて本発明を具体的に説明するが、これらの実施例は何ら本発明を制限するものではない。
【０１０９】
実施例１
厚さ４０μｍの二軸延伸ポリプロピレンフィルム（ＯＰＰフィルム）（東洋紡績株式会社製、商品名「Ｐ２１６１」）のコロナ処理層に、通常のグラビアインキ組成物を使用し、グラビア印刷方式により印刷を行った。印刷は、上記コロナ処理層に、濃色から淡色に、墨、藍、紅、黄、白となるように刷り始め、白色以外は縦２７ｍｍ、横６３ｍｍの方形の窓あき部が形成しうる範囲に印刷し、窓あき部は、グラビアダイレクト版の線数、版深、編み掛けの設定により、薄い白の半透明の印刷層を形成した。
【０１１０】
上記印刷層上に、２液硬化型のラミネート用接着剤（三井武田ケミカル株式会社製、商品名「主剤Ａ９６９／硬化剤Ａ５」）をグラビアロールコート法によりコーティングし、このラミネート用接着剤層に、シリカ蒸着ＰＥＴフィルム（大日本印刷株式会社製、商品名「ＩＢ−ＰＥＴ（シリカ）」）のバリアー性塗布膜の面を重ね合わせ、両者をドライラミネートして積層し、更に、上記貼り合せ積層フィルムのバリアー性フィルムのポリエチレンテレフタレート面に、２液硬化型のラミネート用接着剤（三井武田ケミカル株式会社製、商品名「主剤Ａ９６９／硬化剤Ａ５」）をグラビアロールコート法によりコーティングし、このラミネート用接着剤層に、厚さ６０μｍのポリエチレンフィルム（タマポリ株式会社製「ＬＣ−２１」）とを重ね合わせ、両者をドライラミネートして積層し、本発明の種子用包材を製造した。
【０１１１】
得られた種子用包材の層構成は、ＯＰＰフィルム４０μｍ／絵柄印刷＋半透明窓開き印刷層１μｍ／ドライラミネート接着剤層３μｍ／ＩＢ−ＰＥＴ（シリカ）フィルム６０μｍである。
【０１１２】
上記種子用包材の反射濃度、ヘーズ、全光線透過率、酸素透過度、水蒸気透過度を測定した。結果を表１〜３に示す。
【０１１３】
上記で製造した種子用包材を、図６に示すように、その最内層に位置するヒートシール性樹脂層としてのポリエチレンテレフタレートフィルムの面が対向するように袋状に重ね合わせ、しかる後、その外周周辺の端部の開口部以外をシール幅７ｍｍでヒートシールして三方シールの９８ｍｍ×１５５ｍｍの種子用袋を製造した。ついで、この種子用袋の窓あき部に、外部からロット番号および発芽率を印字した。ロット番号および発芽率が印字された種子用袋の開口部から種子を充填し、その開口部をヒートシールして種子充填袋を製造した。
【０１１４】
また、上記種子充填袋を外観から観察した。
【０１１５】
実施例１の種子充填袋は、絵柄印刷部（図２の１２５）では種子が見えにくく、窓開き部（図２の１２０）では種子の形状および色を確認することができた。一方、窓あき部に印字したロット番号および発芽率は外部から目視により判読することができた。
【０１１６】
実施例２
厚さ４０μｍの二軸延伸ポリプロピレンフィルム（ＯＰＰフィルム：東洋紡績株式会社製、商品名「Ｐ２１６１」）のコロナ処理層の上に、通常のグラビアインキ組成物を使用し、グラビア印刷方式により印刷を行った。印刷は、上記コロナ処理層に、濃色から淡色に、墨、藍、紅、黄、白となるように刷り始め、白色以外は縦２７ｍｍ、横６３ｍｍの方形の窓あき部が形成しうる範囲に印刷し、窓あき部は、グラビアダイレクト版の線数、版深、編み掛けの設定により、薄い白の半透明の印刷層を形成した。
【０１１７】
上記印刷層上に、２液硬化型のラミネート用接着剤（三井武田ケミカル株式会社製、商品名「主剤Ａ９６９／硬化剤Ａ５」）をグラビアロールコート法によりコーティングし、このラミネート用接着剤層に、アルミナ蒸着ＰＥＴフィルム（大日本印刷株式会社製、商品名「ＩＢ−ＰＥＴ（アルミナ）」）のバリアー性塗布膜の面を重ね合わせ、両者をドライラミネートして積層し、更に、上記貼り合せ積層フィルムのバリアー性フィルムのポリエチレンテレフタレート面に、２液硬化型のラミネート用接着剤（三井武田ケミカル株式会社製、商品名「主剤Ａ９６９／硬化剤Ａ５」）をグラビアロールコート法によりコーティングし、このラミネート用接着剤層に、厚さ６０μｍのポリエチレンフィルム（タマポリ株式会社製「ＬＣ−２１」）とを重ね合わせ、両者をドライラミネートして積層し、本発明の種子用包材を製造した。
【０１１８】
得られた種子用包材の層構成は、ＯＰＰフィルム４０μｍ／絵柄印刷＋半透明窓開き印刷層１μｍ／ドライラミネート接着剤層３μｍ／ＩＢ−ＰＥＴ（アルミナ）フィルム１２μｍ／ドライラミネート接着層３μｍ／ポリエチレンフィルム６０μｍである。
【０１１９】
上記種子用包材の反射濃度、ヘーズ、全光線透過率、酸素透過度、水蒸気透過度を測定した。結果を表１〜４に示す。
【０１２０】
実施例３
シリカ蒸着ＰＥＴフィルム（大日本印刷株式会社製、商品名「ＩＢ−ＰＥＴ（シリカ）」）のバリアー性塗布膜の面に、通常のグラビアインキ組成物を使用し、グラビア印刷方式により印刷を行った。印刷は、上記コロナ処理層に、濃色から淡色に、墨、藍、紅、黄、白となるように刷り始め、白色以外は縦２７ｍｍ、横６３ｍｍの方形の窓あき部が形成しうる範囲に印刷し、窓あき部は、グラビアダイレクト版の線数、版深、編み掛けの設定により、薄い白の半透明の印刷層を形成した。
【０１２１】
上記印刷層上に、２液硬化型のラミネート用接着剤（三井武田ケミカル株式会社製、商品名「主剤Ａ９６９／硬化剤Ａ５」）をグラビアロールコート法によりコーティングし、このラミネート用接着剤層に、厚さ２０μｍのＯＰＰフィルム（東セロ株式会社製、商品名「Ｕ−２」）を重ね合わせ、両者をドライラミネートして積層し、更に、上記貼り合せ積層フィルムのＯＰＰ面に、２液硬化型のラミネート用接着剤（三井武田ケミカル株式会社製、商品名「主剤Ａ９６９／硬化剤Ａ５」）をグラビアロールコート法によりコーティングし、このラミネート用接着剤層に、厚さ６０μｍのポリエチレンフィルム（タマポリ株式会社製「ＬＣ−２１」）とを重ね合わせ、両者をドライラミネートして積層し、本発明の種子用包材を製造した。
【０１２２】
得られた種子用包材の層構成は、ＩＢ−ＰＥＴ（シリカ）フィルム１２μｍ／絵柄印刷＋半透明窓開き印刷層１μｍ／ドライラミネート接着剤層３μｍ／ＯＰＰフィルム２０μｍ／ドライラミネート接着層３μｍ／ポリエチレンフィルム６０μｍである。
【０１２３】
上記種子用包材の反射濃度、ヘーズ、全光線透過率、酸素透過度、水蒸気透過度を測定した。結果を表１〜４に示す。
【０１２４】
実施例４
アルミナ蒸着ＰＥＴフィルム（大日本印刷株式会社製、商品名「ＩＢ−ＰＥＴ（アルミナ）」）のバリアー性塗布膜の面に、通常のグラビアインキ組成物を使用し、グラビア印刷方式により印刷を行った。印刷は、上記コロナ処理層に、濃色から淡色に、墨、藍、紅、黄、白となるように刷り始め、白色以外は縦２７ｍｍ、横６３ｍｍの方形の窓あき部が形成しうる範囲に印刷し、窓あき部は、グラビアダイレクト版の線数、版深、編み掛けの設定により、薄い白の半透明の印刷層を形成した。
【０１２５】
上記印刷層上に、２液硬化型のラミネート用接着剤（三井武田ケミカル株式会社製、商品名「主剤Ａ９６９／硬化剤Ａ５」）をグラビアロールコート法によりコーティングし、このラミネート用接着剤層に、厚さ２０μｍのＯＰＰフィルム（東セロ株式会社製、商品名「Ｕ−２」）を重ね合わせ、両者をドライラミネートして積層し、更に、上記貼り合せ積層フィルムのＯＰＰ面に、２液硬化型のラミネート用接着剤（三井武田ケミカル株式会社製、商品名「主剤Ａ９６９／硬化剤Ａ５」）をグラビアロールコート法によりコーティングし、このラミネート用接着剤層に、厚さ６０μｍのポリエチレンフィルム（タマポリ株式会社製「ＬＣ−２１」）とを重ね合わせ、両者をドライラミネートして積層し、本発明の種子用包材を製造した。
【０１２６】
得られた種子用包材の層構成は、ＩＢ−ＰＥＴ（アルミナ）フィルム１２μｍ／絵柄印刷＋半透明窓開き印刷層１μｍ／ドライラミネート接着剤層３μｍ／ＯＰＰフィルム２０μｍ／ドライラミネート接着層３μｍ／ポリエチレンフィルム６０μｍである。
【０１２７】
上記種子用包材の反射濃度、ヘーズ、全光線透過率、酸素透過度、水蒸気透過度を測定した。結果を表１〜４に示す。
【０１２８】
【表１】
2008054565.tif 000002
【０１２９】
【表２】
2008054565.tif 000003
【０１３０】
【表３】
2008054565.tif 000004
【０１３１】
【表４】
2008054565.tif 000005
なお、反射濃度、ヘーズ、全光線透過率、酸素透過度、水蒸気透過度は、以下の方法で測定した。
【０１３２】
（ｉ）  反射濃度
種子用包材の印刷層の外周部と窓あき部について、反射濃度計（ＡＴＥＣＨ  ＬＴＤ社製、Ｘ−ＲＩＴＥ  ｍｏｄｅｌ  ８１０）を使用して測定した。
【０１３３】
（ｉｉ）  ヘーズ
種子用包材の印刷層の外周部と窓あき部について、ヘーズメータ（スガ試験機製  １１０Ｍ−２Ｋ）を使用して測定した。
【０１３４】
（ｉｉｉ）  全光線透過率
種子用包材の印刷層の外周部と窓あき部について、全光線透過率測定機（スガ試験機製  １１０Ｍ−２Ｋ）を使用して測定した。
【０１３５】
（ｉｖ）  酸素透過度
種子用包材について、温度２３℃、湿度９０％ＲＨの条件で、米国、モコン（ＭＯＣＯＮ）社製の測定機〔機種名、オクストラン（ＯＸ−ＴＲＡＮ２／２０）〕にて測定した。
【０１３６】
（ｖ）  水蒸気透過度
種子用包材について、温度４０℃、湿度９０％ＲＨの条件で、米国、モコン（ＭＯＣＯＮ）社製の測定機〔機種名、パ−マトラン（ＰＥＲＭＡＴＲＡＮ３／３１）〕にて測定した。
【産業上の利用可能性】
【０１３７】
本発明に係る種子用包材は、印刷層に窓あき部が設けられているため外部から内容物を観察することがで、かつ該窓あき部には外部から印刷を行うことができるため、ロットなどの個別の情報を印字することができ、美観に優れると共に機能的であり、有用である。
【図面の簡単な説明】
【０１３８】
【図１】図１（ａ）、（ｂ）は、本発明で使用する種子用包材を説明する横断面図である。
【図２】本発明で使用する種子用袋の外観を示す図である。
【図３】本発明の種子用包材における、印刷層を有するプラスチック基材フィルムの横断面図であり、プラスチック基材フィルムに窓あき部を有する印刷層を形成する方法を説明する図である。
【図４】低温プラズマ化学蒸着装置の一例を示す概略的構成図である。
【図５】巻き取り式真空蒸着装置の一例を示す概略的構成図である。
【図６】本発明の種子用包材を使用して、種子用袋を製造する際の説明図である。
【符号の説明】
【０１３９】
１０・・・プラスチック基材フィルム、
２０・・・無機酸化物蒸着積層フィルム、
２１・・・基材フィルム層、
２３・・・無機酸化物蒸着層、
３０・・・ヒートシール層、
４０・・・中間基材、
５０・・・印刷層、
５７・・・外周部、
５８・・・窓あき部、
６０・・・プライマー層、
７０・・・ラミネート用接着剤層、
８０・・・コロナ処理層、
１００・・・種子用包材、
１１０・・・ヒートシール部、
１１３・・・角部、
１１５・・・切込み、
１２０・・・窓あき部、
１２５・・・外周部。
【図１】
2008054565.tif 000006
【図２】
2008054565.tif 000007
【図３】
2008054565.tif 000008
【図４】
2008054565.tif 000009
【図５】
2008054565.tif 000010
【図６】
2008054565.tif 000011